(57)【要約】【課題】それ自体が、木質材料のアルカリ焼けの原因とならないだけでなく、前処理でアルカリ性組成物を用いた場合にも、そのアルカリ焼けを防止することができ、尚かつ、木質材料に、防カビ性及び美観を与えることのできる、木質材料処理用組成物を提供すること。【解決手段】下記（Ａ）及び（Ｂ）を含み、ｐＨ４．５以下であることを特徴とする、水中油型の木質材料処理用組成物である。（Ａ）少なくとも２種以上のワックス成分（Ｂ）防カビ剤【選択図】なし【特許請求の範囲】
【請求項１】
下記（Ａ）及び（Ｂ）を含み、ｐＨ４．５以下であることを特徴とする、水中油型の木質材料処理用組成物。
（Ａ）少なくとも２種以上のワックス成分
（Ｂ）防カビ剤
【請求項２】
更に増粘剤を含むことを特徴とする、請求項１記載の水中油型の木質材料処理用組成物。
【請求項３】
木質材料が、アルカリ性組成物で処理した木質材料であることを特徴とする、請求項１又は２記載の水中油型の木質材料処理用組成物。
【請求項４】
下記第一剤と第二剤を含むことを特徴とする、二剤型木質材料用防カビ組成物。
（第一剤）アルカリ性組成物。
（第二剤）下記（Ａ）及び（Ｂ）を含み、ｐＨ４．５以下であることを特徴とする、水中油型の木質材料処理用組成物。
（Ａ）少なくとも２種以上のワックス成分
（Ｂ）防カビ剤
【請求項５】
アルカリ性組成物で処理した後、下記（Ａ）及び（Ｂ）を含み、ｐＨ４．５以下である水中油型の木質材料処理用組成物で処理することを特徴とする、木質材料の防カビ処理方法。
（Ａ）少なくとも２種以上のワックス成分
（Ｂ）防カビ剤
【発明の詳細な説明】
【技術分野】
【０００１】
本発明は、木質材料処理用組成物に関するものであって、より詳しくは、アルカリによる変色の心配が無い、木質材料処理用組成物に関するものである。
【背景技術】
【０００２】
木質材料は、使用前に十分に乾燥して用いた場合であっても、その性質上、水分を吸収することが避けられず、そのため長期間の使用により、腐敗したり、カビが発生することが問題となっている。特に、柱，障子枠，桟，窓枠，敷居，鴨居，欄間等に使用される、いわゆる白木と呼ばれる未塗装の木質材料において、その問題が大きい。
【０００３】
木質材料の処理剤としては、様々なものが開発されており、例えば特許文献１記載の「建築木材用撥水剤」等のように、防カビ剤とワックスを含む処理剤が提案されている。しかしながら、これらは、アルカリ性組成物であるため、木質材料がアルカリ焼け（変色）する恐れがある。
【０００４】
また、既にカビが発生してしまった木質材料の場合には、防カビ剤による処理に先立って、カビ取りを行う必要があるが、公知のカビ取り剤としては、次亜塩素酸ナトリウムやジクロロイソシアヌル酸等の塩素系漂白剤を基剤としたものが一般的である。
【０００５】
このカビ取り剤は、カビの色素を漂白する効果に優れているものの、安定化のために水酸化ナトリウム等のアルカリを配合することが一般的であり、上記と同様に、アルカリ焼けの問題が残る。
【０００６】
また、木質材料の処理用組成物としては、防カビのために、水分を弾くことは勿論、木質材料に自然なツヤを与え、美観を損ねないという性質も求められるが、これらの全てを満足するものが無かった。
【０００７】
【特許文献１】特開２００１−２４７８５４号公報
【発明の開示】
【発明が解決しようとする課題】
【０００８】
従って、本発明の目的とするところは、それ自体が、木質材料のアルカリ焼けの原因とならないだけでなく、前処理でアルカリ性組成物を用いた場合にも、そのアルカリ焼けを防止することができ、尚かつ、木質材料に、防カビ性及び美観を与えることのできる、木質材料処理用組成物を提供するにある。
【課題を解決するための手段】
【０００９】
上述の目的は、下記第一の発明から第五の発明によって、達成される。
【００１０】
＜第一の発明＞
下記（Ａ）及び（Ｂ）を含み、ｐＨ４．５以下であることを特徴とする、水中油型の木質材料処理用組成物。
（Ａ）少なくとも２種以上のワックス成分
（Ｂ）防カビ剤
【００１１】
＜第二の発明＞
更に増粘剤を含むことを特徴とする、第一の発明記載の水中油型の木質材料処理用組成物。
【００１２】
＜第三の発明＞
木質材料が、アルカリ性組成物で処理した木質材料であることを特徴とする、第一又は第二の発明の水中油型の木質材料処理用組成物。
【００１３】
＜第四の発明＞
下記第一剤と第二剤を含むことを特徴とする、二剤型木質材料用防カビ組成物。
（第一剤）アルカリ性組成物。
（第二剤）下記（Ａ）及び（Ｂ）を含み、ｐＨ４．５以下であることを特徴とする、水中油型の木質材料処理用組成物。
（Ａ）少なくとも２種以上のワックス成分
（Ｂ）防カビ剤
【００１４】
＜第五の発明＞
アルカリ性組成物で処理した後、下記（Ａ）及び（Ｂ）を含み、ｐＨ４．５以下である水中油型の木質材料処理用組成物で処理することを特徴とする、木質材料の防カビ処理方法。
（Ａ）少なくとも２種以上のワックス成分
（Ｂ）防カビ剤
【発明の効果】
【００１５】
本発明の水中油型の木質材料処理用組成物は、木質材料のアルカリ焼けの原因とならないだけでなく、前処理でアルカリ性組成物を用いた場合にも、そのアルカリ焼けによる変色を防止・回復することができ、尚かつ、木質材料に、防カビ性及び美観を与えることができるという、優れた利点を有している。
【発明を実施するための最良の形態】
【００１６】
［本発明の水中油型の木質材料処理用組成物（又は二剤型木質材料用防カビ組成物の第二剤）］
ワックスには、一般に、（Ｘ）石油ワックス、（Ｙ）動植物ワックス、（Ｚ）合成ワックスがあるが、本発明に用いられるワックス成分としては、（Ｘ），（Ｙ），（Ｚ）の少なくとも２種以上を用いることが好ましい。
【００１７】
（Ｘ），（Ｙ），（Ｚ）の少なくとも２種以上を用いることによって、個々のワックスが有する特性をうまく組み合わせることができるからであり、特に、（Ｙ）動植物ワックスと（Ｘ）石油ワックスの組合せは、木質材料の処理後の表面に、汚れが付き難く、また、ワックス自体にツヤが出て、白っぽい外観とならないという利点を有している。
【００１８】
動植物ワックスとしては、カルナバワックス，キャンデリラワックス，木蝋，密蝋等の高級エステル類等が挙げられ、また、石油ワックスとしては、パラフィンワックス等が挙げられ、合成ワックスとしては、ポリエチレンワックス，フィッシャー・トロプシュワックス等の高級炭化水素類，やし油・牛脂脂肪酸等のメチルエステル等の脂肪酸エステル系ワックス，ステアリン酸アミド等の脂肪酸アミド，ジヘプタデシルケトン等のケトン・アミン類，硬化ひまし油等の水素硬化油等が挙げられるが、特に、パラフィンワックスもしくはポリエチレンワックスと、カルナバワックスとの組み合わせが、防カビ剤を失活させる恐れが少なく、また防水性に優れ、更に処理後の木質材料表面に、自然なツヤを与えるため好ましい。
【００１９】
カルナバワックスは、ヤシ科植物の葉から抽出される天然ワックスである。カルナバロウには、純度に応じて、１号，２号，３号等がある。
１号は、ヤシ科植物の葉の中でも、特に、若葉等からの抽出ワックスをいい、通常透き通ったクリーム色等をしている。２号は、茶色，３号は、通常黒である。
本発明には、１号あるいは１号を含む混合物を用いることが好ましい。
【００２０】
パラフィンワックスとは、石油の精製工程から製造される通常白色のワックス（蝋）である。炭素数が２０〜３０程度の、直鎖状パラフィン系炭化水素を主成分とする、分子量が３００〜５００の炭化水素の混合物である。融点は、４０〜１００℃であるため、常温では板状・針状・無定型の結晶の集合体（固体）として存在する。
【００２１】
具体的には、パラフィンワックス（融点47℃：商品名１１５日本精鑞製）として購入するこができる。
パラフィンは、撥水性に優れ、軟らかく、木にもなじみやすいという利点を有している。
本発明においては、パラフィンワックス＋界面活性剤＋水として、乳化して用いることが好ましい。
界面活性剤としては、ポリオキシエチレン（１０ＥＯ）ステアリルエーテル（青木油脂製：ブラウノンＳＲ−710（１０ＥＯ））とポリオキシエチレン（２０ＥＯ）ステアリルエーテル（青木油脂製：ブラウノンＳＲ−720（２０ＥＯ））の混合物等を使用することができる。
【００２２】
ポリエチレンワックスとは、エチレンの重合やポリエチレンの熱分解で等によって製造される高級炭化水素で、三井ハイワックス（三井化学製），サンワックス（三洋化成工業製），エポレン（ＥａｓｔｍａｎＣｈｅｍｉｃａｌ製)，アライドワックス（Ａｌｌｉｅｄ  Ｓｉｎｇｎａｌｓ製），ポリワックス（ベーカーペトロライト社製）等として購入することができる。
【００２３】
本発明の水中油型の木質材料処理用組成物における、ワックスの含有量は、水中油型の木質材料処理用組成物の総量に対して、ワックス総量として５〜３０重量％が好ましく、更に好ましくは１０〜２５重量％である。
【００２４】
５重量％以上で、艶及び撥水性が特に優れており、３０重量％以下で、艶や撥水性は十分に得られるため経済的であり、エマルジョンも得やすいからである。
【００２５】
また、個々のワックスの含有量としては、水中油型の木質材料処理用組成物の総量に対して、１．５〜２３重量％が好ましく、更に好ましくは３〜１７重量％である。
１．５重量％以上で、十分な撥水性が得られ、２３重量％以下で艶や撥水性が十分に得られるからである。
【００２６】
更に、２種のワックス相互の含有比率としては、３：１〜１：３が好ましく、更に好ましくは、１：２〜２：１である。艶と撥水の両立の点で、特にこの範囲が有効だからである。
【００２７】
特に２種のワックス相互の含有比率が１：２〜２：１、ワックス総量１０重量％以上で、艶と撥水性の両立効果が、極めて良好となる。
【００２８】
本発明において用いられる防カビ剤としては、防カビ効果を有するあらゆるものが使用でき、例えば、無機系防カビ剤，有機系防カビ剤，及びこれらの合成又は混合物等が挙げられるが、防カビ効果が高い点で、有機系が好ましい。これらは、一種だけで用いられる他、二種以上を併用しても良い。
【００２９】
無機系防カビ剤としては、銀，亜鉛，銅等の防カビ性を有する金属，またはその塩化物，リン酸塩，チオスルファート塩，ケイ酸塩，並びにこれらをシリカゲル，ガラス，ゼオライト，ジルコニウム，アパタイト，セラミックス等に担持させたもの等が挙げられる。
【００３０】
酸性で安定な有機系防カビ剤としては、ベンゾイミダゾール系や、メチルイソチアゾリン系等が挙げられるが、前者は、木質材料への防カビ性の付与にすぐれ、後者は、本発明の水中油型の木質材料処理用組成物自身の防カビ性に優れている。
【００３１】
ベンズイミダゾール系としては、２−メトキシカルボニルアミノ−ベンゾイミダゾール等が挙げられ、アモルデンＭＣＤ−５０（大和化学工業製）等として入手可能である。
【００３２】
本発明の水中油型の木質材料処理用組成物における、防カビ剤の含有量は、水中油型の木質材料処理用組成物の総量に対して０．０５〜２．０重量％が好ましく、更に好ましくは０．１〜１．０重量％である。０．０５重量％以上で、防カビ性が特に優れ、２．０重量％で、防カビ性が十分で経済的だからである。
【００３３】
本発明の水中油型の木質材料処理用組成物には、更に増粘剤を含有させることによって、酸性でも組成物の保存安定性を向上することができるため好ましい。
【００３４】
増粘剤としては、カルボキシビニルポリマー，ＣＭＣ（カルボキシメチルセルロース），アルギン酸ナトリウム，アルギン酸プロピレングリコールエステル，カゼインナトリウム，微結晶セルロース，デキストリン，トラガント等の有機系増粘剤，及びビーガムＫ（マグネシウム・アルミニウム・シリケート），ベントンＬＴ（変性ヘクトライト）等の無機系増粘剤等が挙げられるが、本発明の水中油型の木質材料処理用組成物の、木質材料の腐敗やカビの発生を防止する目的を確実に達成するには、増粘剤自身が腐敗し難く、カビが生えにくい等の理由からカルボキシビニルポリマー等が好ましい。
カルボキシビニルポリマーは、商品名：ハイビスワコー１０４（和光純薬製）等として入手することが可能である。
【００３５】
これらの増粘剤を使用することによって、防カビ剤の沈降が防止でき、また水中油型エマルジョンの安定性が更に向上する。
【００３６】
防カビ剤が沈降していても、水中油型の木質材料処理用組成物を使用前に良く振れば使用可能であるが、あらかじめ均一に分散しておくことで、効果も安定して発揮できるため好ましい。
【００３７】
本発明の水中油型の木質材料処理用組成物における、増粘剤の含有量は、水中油型の木質材料処理用組成物の総量に対して０．０６〜０．４２重量％が好ましく、更に好ましくは０．１〜０．３重量％である。
【００３８】
０．０６重量％以上で、防カビ剤の沈降防止効果がより確実に得られ、０．４２重量％以下で防カビ剤の沈降防止効果が十分に得られるとともに、水中油型の木質材料処理用組成物の製造が特に容易となるからである。
【００３９】
本発明の水中油型の木質材料処理用組成物には、この他、防カビ性や、撥水性を阻害せず、またｐＨを４．５以下に維持できる範囲で、他の成分を適宜含有させることができる。
【００４０】
他の成分の例としては、水，アルコール，上記のワックス成分以外の油脂，その他の溶媒や、界面活性剤，ｐＨ調整剤，殺菌剤，防腐剤，色素，紫外線吸収剤，顔料，浸透促進剤，割れ抑制剤等が挙げられる。
【００４１】
本発明の水中油型の木質材料処理用組成物は、ｐＨが４．５以下のものである。
例えば、リン酸，クエン酸，りんご酸，酒石酸，乳酸等の酸を含有させることによって、ｐＨを４．５以下とすることができるが、特にリン酸が好ましい。
【００４２】
ｐHを４．５以下とすることによって、例えば後述する、本発明の二剤型木質材料用防カビ組成物における第一剤のようなアルカリ性組成物による前処理後も、アルカリ焼けを防止・回復することができる。
【００４３】
本発明の水中油型の木質材料処理用組成物を製造するには、一般的な方法で良く、各材料を混合するだけで良いが、木質材料表面に、ムラ無く塗布でき、均一な防カビ性を付与するためには、処理用組成物自体が、均一なエマルジョン状であることが好ましく、均質な水中油型組成物とするためには、材料の添加ごとに、均一分散させることが好ましく、例えば下記の方法等によって、製造することができる。
まず、２つ以上のワックス成分を均一に分散し、その後イオン交換水等で希釈する。そして、更に防腐剤や防カビ剤等を添加し、均一に分散後、事前にアンモニア水で中和し増粘させたカルボキシビニルポリマーゲル等の増粘剤ゲルを入れ、ここでも均一に分散し、液を増粘させる（カルボキシビニルポリマーを添加後分散、その後アンモニア水を添加し、中和・増粘させてもよい）。そして、その後、イオン交換水で約１０％濃度に希釈したリン酸等の酸成分を入れ、ここでも均一に攪拌する等の方法で製造することが好ましい。
【００４４】
本発明の水中油型の木質材料処理用組成物を適用する木質材料とは、例えば柱，障子枠，桟，窓枠，敷居，鴨居，欄間等の、建築用および土木工事用に用いられる木材（含：合板）であり、いわゆる白木と呼ばれる未塗装の木質材料等が挙げられ、何科の木であっても良く、特に種類は問わないが、水分を吸収し易く、腐敗やカビ発生が起こり易い種類の木に対して、特に有効である。
【００４５】
但し、上記の木質材料に、あらかじめカビ取り処理その他の前処理をしたものであっても良く、特に、本発明の水中油型の木質材料処理用組成物自体がｐＨ４．５以下であることから、前処理としてアルカリ性の組成物を用いる場合に、特に有用である。本発明の組成物によって、アルカリを中和し、アルカリ焼け（変色）を防止又は回復し得るからである。
【００４６】
本発明の水中油型の木質材料処理用組成物を、木質材料に適用する方法は、特に限定されないが、例えば、トリガースプレー等によって、水中油型の木質材料処理用組成物を霧状や泡状に噴射して塗布する方法の他、液状の水中油型の木質材料処理用組成物に木質材料を浸漬する方法，スポンジ、布等の塗布具を用いて、均一に塗布する方法等が挙げられる。
【００４７】
［本発明の二剤型木質材料用防カビ組成物］
本発明の二剤型木質材料用防カビ組成物は、下記第一剤と第二剤を含むことを特徴とするものである。
【００４８】
（第一剤）アルカリ性組成物。
（第二剤）下記（Ａ）及び（Ｂ）を含み、ｐＨ４．５以下であることを特徴とする、水中油型の木質材料処理用組成物。
【００４９】
（Ａ）少なくとも２種以上のワックス成分
（Ｂ）防カビ剤
【００５０】
第一剤のアルカリ性組成物としては、例えば、アルカリ性のカビ取り剤等が挙げられる。
アリカリ性カビ取り剤としては、次亜塩素酸ナトリウム又はジクロロイソシアヌル酸等の塩素系漂白剤を基剤としたものが挙げられる。
【００５１】
本発明の二剤型木質材料用防カビ組成物の第一剤であるアルカリ性組成物における、塩素系漂白剤の含有量は、水等に溶解させて、溶液状とした段階で、アルカリ性組成物の総量に対して０．５〜３重量％となるような組成とすることが好ましく、更に好ましくは１〜２重量％である。
０．５重量％以上で、カビ取り効果がより向上し、３重量％以下で、カビ取り効果が十分であるとともに、人体により安全で、安定性に優れるからである。
【００５２】
本発明の二剤型木質材料用防カビ組成物の第一剤であるアルカリ性組成物は、カビ等の細胞壁を破壊し、防カビ剤の効果を向上させるため，及び安定化等のために、水酸化ナトリウムその他のアルカリを含有していることが好ましい。
【００５３】
本発明の二剤型木質材料用防カビ組成物の第一剤であるアルカリ性組成物における、アルカリの含有量は、水等に溶解させて、溶液状とした段階で、アルカリ性組成物の総量に対して０．３〜１０重量％が好ましく、更に好ましくは０．５〜６．０重量％である。
０．３重量％以上で、アルカリのよる効果が特に良好で、１０重量％以下で、アルカリの効果が十分で、経済的であるとともに、安全性の点でもより好ましいからである。
【００５４】
本発明の二剤型木質材料用防カビ組成物の第一剤であるアルカリ性組成物は、更に保存安定性を高めるために、界面活性剤を含有させることが好ましい。
【００５５】
界面活性剤としては、ポリオキシエチレンラウリルエーテル（商品名ブラウノンＥＬ−１５１２Ｐ（１２ＥＯ），ＥＬ−１５１５（１５ＥＯ），ＥＬ−１５１９Ｌ（１９ＥＯ）），ポリオキシエチレンオレイルエーテル（商品名ブラウノンＥＮ−１５０９（９ＥＯ），ＥＮ−１５１１（１１ＥＯ）），ポリオキシエチレンヤシアルコールエーテル（商品名ＣＯＣＯＳＵＲＦ１２０（１２ＥＯ））等のポリオキシエチレンアルキルエーテル，ポリオキシエチレンポリオキシプロピレンアルキルエーテル，ポリオキシエチレンアルキルフェニルエーテル等のエーテル系，ソルビタン脂肪酸エステル，プロピレングリコール脂肪酸エステル，ポリエチレングリコール脂肪酸エステル等のエステル系，ポリオキシエチレンヒマシ油，ポリオキシエチレン硬化ヒマシ油，ポリオキシエチレンソルビット脂肪酸エステル，グリセリン脂肪酸エステルの酸化エチレン誘導体，プロピレングリコール脂肪酸エステルの酸化エチレン誘導体等のエーテル・エステル系その他の、非イオン性界面活性剤等が挙げられるが、常温で固形化可能なものであれば良く、洗浄性等の点ではポリオキシエチレンアルキルエーテル等のエーテル系が好ましい。
【００５６】
本発明の二剤型木質材料用防カビ組成物の第一剤であるアルカリ性組成物における、界面活性剤の含有量は、水等に溶解させて、溶液状とした段階で、アルカリ性組成物の総量に対して０．０５〜２．０重量％が好ましく、更に好ましくは０．１〜１．０重量％である。
【００５７】
０．０５重量％以上で、保存安定性特に優れ、２．０重量％以下で十分効果が得られるからである。
【００５８】
本発明の二剤型木質材料用防カビ組成物の第一剤であるアルカリ性組成物には、この他、第一剤の目的を阻害しない範囲で、他の成分を適宜含有させることができる。
【００５９】
他の成分の例としては、水，アルコール，油脂その他の溶媒や、ｐＨ調整剤，殺菌剤，防腐剤，色素，紫外線吸収剤，顔料，浸透促進剤，割れ抑制剤等が挙げられる。
【００６０】
本発明の二剤型木質材料用防カビ組成物の第一剤であるアルカリ性組成物の剤形は、溶液，エマルジョン，ゲル状の他，粉末，顆粒状等の固形状が挙げられ、特に限定されるものでは無いが、組成物の保存安定性のためには、粉末又は顆粒状が好ましい。
粉末，顆粒状の場合には、使用持に水等の適当な溶媒に溶解して、用いることができる。
【００６１】
本発明の二剤型木質材料用防カビ組成物の第二剤としては、上記の本発明の、水中油型の木質材料処理用組成物と同様の方法で、製造することができる。
【００６２】
本発明の二剤型木質材料用防カビ組成物を適用するには、まず、第一剤であるアルカリ性組成物で、木質材料を処理した後、第二剤を適用する。
【００６３】
第一剤の適用方法は、木質材料に直接噴霧する等しても良いが、布やスポンジに第一剤を取り、処理を必要とする部位に塗り拡げ、カビや汚れを擦り取る方法が、第一剤の無駄がなく、確実に適用できるため好ましい。
第一剤が、カビ取り処理剤である場合には、カビや汚れが浮いてきたら、布等で拭き取る。
更に、木質材料の表面に、均一に塗布し、１時間程度放置すると、更にカビや汚れの除去を確実とすることができる。
【００６４】
第一剤の適用後は、例えば第一剤がカビ取り剤等の塩素系化合物を含有している場合には、第一剤の適用後、室温であれば、数時間以上，好ましくは半日以上自然乾燥して塩素成分を十分に飛ばした後に、第二剤を適用することが好ましい。第二剤の酸性組成物と反応するおそれが無く、塩素ガスの発生も無く安全だからである。
【００６５】
第二剤は、木質材料に直接噴霧する等しても良いが、布等に一旦取り、塗り拡げる方法が、全体にムラ無く薄く適用できるため好ましい。第二剤の適用後は、室温なら、例えば２０分以上，好ましくは３０分以上乾燥後、必要に応じて、布等で余分な第二剤を拭き取る等することが好ましい。
【００６６】
［本発明の木質材料の防カビ処理方法］
本発明の木質材料の防カビ処理方法は、アルカリ性組成物で処理した後、下記（Ａ）及び（Ｂ）を含み、ｐＨ４．５以下である水中油型の木質材料処理用組成物で処理することを特徴としている。
【００６７】
（Ａ）少なくとも２種以上のワックス成分
（Ｂ）防カビ剤
【００６８】
アルカリ性組成物による処理や、水中油型の木質材料処理用組成物による処理方法は、上述の二剤型木質材料用防カビ組成物の使用方法と同様である。
【００６９】
以下、本発明を、実施例を挙げて説明するが、本発明はこれらに限られるものでは無い。
【実施例】
【００７０】
尚、実施例に先立ち、本発明の性能を確認するための試験方法等を以下に記載する。
【００７１】
［つやの評価］
（水中油型の木質材料処理用組成物，あるいは二剤型木質材料用防カビ組成物の第二剤の評価）
処理組成物をスポンジに0.3ｍｌつけ、5ｃｍ×5ｃｍ×1ｃｍの白木に塗布、５分間放置後、乾いたきれいなウエスで表面をふく。その後肉眼により、下記の基準に従って評価を行う。
【００７２】
未処理の部分より濡れたようになった：○
未処理の部分より、白っぽくなった：△
未処理の部分と比較して変化がなかった：×
【００７３】
［撥水性の評価］
（水中油型の木質材料処理用組成物，あるいは二剤型木質材料用防カビ組成物の第二剤の評価）
処理組成物をスポンジに0.3ｍｌつけ、5ｃｍ×5ｃｍ×1ｃｍの白木に塗布、５分間放置後乾いたきれいなウエスで表面をふく。その後スポイドで水を0.03ｇ５箇所にたらす。そのまま５分間放置後、水が、落としたところから拡がった箇所の数によって、下記の基準で評価を行う。
【００７４】
５箇所：×
４箇所〜３箇所：△
２箇所〜１箇所：○
０箇所：◎
【００７５】
［カビ取り効果測定試験］
（二剤型木質材料用防カビ組成物の第一剤の評価）
黒カビが発生した木片を、４×４×１ｃｍに切断し、測色色差計（スガ試験機株式会社製：ＳＭカラーコンピューターＳＭ−５−１Ｓ−２Ｂ）を用いて明度（Ｌ値）を測定し、Ｌ値の差が±２以内の試験片を、評価サンプルとして使用した。
評価サンプルに、実施例（本発明の二剤型木質材料用防カビ組成物の第一剤）又は比較例の被験組成物を、各々１ｍｌずつ滴下し、３０分間放置後、風乾し、目視にて観察した結果を、下記の基準に基づいて評価した。
【００７６】
滴下したところに、全く黒いくすみが無い場合：○
滴下したところに、わずかに黒いくすがある場合：△
滴下したところに、一部でも、カビ汚れが残っている場合：×
【００７７】
［カビ防止性試験］
（水中油型の木質材料処理用組成物，あるいは二剤型木質材料用防カビ組成物の第二剤の評価）
ＪＩＳ  Ｚ2911に規定の方法に従って、カビ防止性試験を行った。滅菌シャーレに、カビ用寒天培地を約１５ｍｌ分注する。培地を固化後、カビの菌液を含む寒天培地を約５ｍｌ重層する。ポリエチレンテレフタレート製のプラスチックプレートに、実施例（本発明の水中油型の木質材料処理用組成物，あるいは本発明の二剤型木質材料用防カビ組成物の第二剤）又は比較例の被験組成物を、各々３０ｇ／ｍ＜SUP＞2＜/SUP＞ずつ塗布し、１時間風乾させたものを、被験試料として培地中央に埋め込み、シャーレに蓋をして２８℃で１週間培養して防カビ効果の有無を確認する。
【００７８】
供試カビとしては、JIS  Z−２９１１カビ抵抗性試験木竹製品指定カビ  Aspergillus niger FERM s-1，Penicillium citrinum FERM s-5，Cladosporium cladosporioides FERM s-8，Chaetomium globosum FERM s-11，の混合物を用いた。
判定は、下記の基準に基づいて行った。
【００７９】
菌の発育阻止幅が５ｍｍ以上のものを：○
菌の発育阻止幅が５ｍｍ未満のもの：△
菌の発育阻止が全く見られなかったもの：×
【００８０】
［アルカリ焼け回復性試験］
（水中油型の木質材料処理用組成物，あるいは二剤型木質材料用防カビ組成物の第二剤の評価）
未塗装，未使用の木質材料に、カビ取り剤（本発明の二剤型木質材料用防カビ組成物の第一剤）を塗布し、３０分間放置して、木質材料をアルカリ焼け（変色）させる。変色した木質材料を切断し、測色色差計を用いて明度（Ｌ値）を測定し、Ｌ値の差が±２以内の試験片を、評価サンプルとして使用した。
評価サンプルに、実施例（本発明の水中油型の木質材料処理用組成物，あるいは本発明の二剤型木質材料用防カビ組成物の第二剤）又は比較例の被験組成物を、各々１ｍｌずつ滴下し、３０分間放置後、表面をウエスで磨き、表面の余分な液を除去後、目視にて観察した結果を、下記の基準に基づいて評価した。
尚、本試験は、第二剤のアルカリ変色の回復効果を確認するために、カビが生えていない白木に、敢えて第一剤を塗布してアルカリ焼けを起こさせて用いたものである。
【００８１】
元の木の色に近い，もしくはほぼ同色に回復したもの：○
少し変色が残ったもの：△
殆ど色が回復しなかったもの：×
全く回復しなかったもの：××
【００８２】
［水中油型の木質材料処理用組成物，あるいは二剤型木質材料用防カビ組成物の第二剤の安定性試験］
水中油型エマルジョンの安定性を下記の基準に従って判定した。
【００８３】
○：安定なエマルジョンであり、そのまま使用できる。
△：振ると一時的に均一になり使用できる。
×：振っても均一にならない。
【００８４】
［二剤型木質材料用防カビ組成物の第一剤の安定性試験］
第一剤の保存安定性を下記の基準に従って判定した。
【００８５】
○：保存安定性に優れている。
△：やや保存安定性に優れている。
×：保存安定性が劣る。
【００８６】
［実施例１〜２，比較例１〜２］
表１に示した組成に従い、本発明の二剤型木質材料用防カビ組成物の、第一剤を製造し、上述の評価方法に従って評価した結果を、表１に示す。
尚、実施例及び比較例の第一剤は、５ｇを水80ｍｌに入れて溶解したものを、カビ取り剤として使用した。
【００８７】
［実施例３〜８，比較例３〜５］
表２に示した組成で製造した、本発明の二剤型木質材料用防カビ組成物の第二剤（実施例３〜８，比較例３〜５）を、上述の評価方法に従って評価した結果を、表１に示す。
尚、アルカリ焼け回復テストにおいては、第一剤として、上記の実施例２の第一剤を用いた。
【００８８】
【表１】
2008230154.tif 000002
【００８９】
【表２】
2008230154.tif 000003
【００９０】
表２から分かる通り、実施例３〜８の本願発明の水中油型の木質材料処理用組成物は、比較例３〜５の組成物に比べて、防カビ性，アルカリ焼けの回復性等に優れていた。
【産業上の利用可能性】
【００９１】
本発明の水中油型の木質材料処理用組成物は、それ自体が木質材料のアルカリ焼けの原因とならないだけでなく、前処理でアルカリ性組成物を用いた場合にも、そのアルカリ焼けによる変色を防止・回復することができ、尚かつ、木質材料に、防カビ性及び美観を与えることができるという、優れた利点を有しているため、例えば柱，障子枠，桟，窓枠，敷居，鴨居，欄間等の、建築用および土木工事用に用いられる木材（含：合板）であり、いわゆる白木と呼ばれる未塗装の木質材料等の、防カビ加工に好適である。